(57)【要約】【課題】  セラミックマトリックス複合材料ガスタービン部品を製作するプロセス、及びセラミックマトリックス複合材料ガスタービン部品を提供する。【解決手段】  本プロセスは、セラミックマトリックス複合材料ガスタービン部品の表面を改修して、６ミクロン未満の表面粗さの改修表面を製作するプロセスを含む。改修は、表面に補強されていないマトリックスプライを施工する、表面にケイ素を蒸着する、表面をホーニング仕上げする、表面にろう付けペースを施工する、又はこれらを組み合わせたものからなる手法のグループから選択される。【選択図】      図１
2016006319.tif 000002
【特許請求の範囲】
【請求項１】
セラミックマトリックス複合材料ガスタービン部品の表面を改修して、６ミクロン未満の表面粗さの改修表面を製作するプロセスを含む、セラミックマトリックス複合材料ガスタービン部品を製作するプロセスであって、
前記改修は、前記表面に補強されていないマトリックスプライを施工する、前記表面にケイ素を蒸着する、前記表面をホーニング仕上げする、前記表面にろう付けペースを施工する、又はこれらを組み合わせたものからなる手法のグループから選択されることを特徴とするプロセス。
【請求項２】
前記表面は、前記セラミックマトリックス複合材料ガスタービン部品の高温ガス経路に沿ってシールスロット内に位置決めされる、請求項１に記載のプロセス。
【請求項３】
前記表面の改修は、前記シールスロットの漏洩を低減する、請求項２に記載のプロセス。
【請求項４】
前記シールスロット内にシールを位置決めするプロセスをさらに含む、請求項２に記載のプロセス。
【請求項５】
前記改修表面は、前記セラミックマトリックス複合材料ガスタービン部品のマトリックス内の遊離ケイ素と前記シールの金属との間の反応を阻止する、請求項４に記載のプロセス。
【請求項６】
前記シールは、セラミックマトリックス複合材料を含む、請求項４に記載のプロセス。
【請求項７】
前記シールは、ニッケル基合金を含む、請求項４に記載のプロセス。
【請求項８】
前記ニッケル基合金は、約０．０１５重量％のホウ素、約０．０５重量％から約  ０．１５重量％の炭素、約２０重量％から約２４重量％のクロム、約３重量％の鉄、約０．０２重量％から約０．１２重量％のランタン、約１．２５重量％のマンガン、約２０重量％から約２４重量％のニッケル、約０．２重量％から約０．５重量％のケイ素、約１３重量％から約１５重量％のタングステン、及び残部コバルトの組成物を有する、請求項７に記載のプロセス。
【請求項９】
前記ニッケル基合金は、約１９重量％から約２１重量％の間のクロム、約１５重量％のタングステン、約９重量％から約１１重量％の間のニッケル、約３重量％の鉄、約１重量％から約２重量％の間のマンガン、約０．４０重量％のケイ素、約０．０３０重量％の硫黄、及び残部コバルトの組成物を有する、請求項７に記載のプロセス。
【請求項１０】
前記表面は、前記セラミックマトリックス複合材料ガスタービン部品のダンパーピン用ダンパーキャビティ表面、セラミックマトリックス複合材料ガスタービンの回転翼形部のダブテール取付け面、及び前記セラミックマトリックス複合材料ガスタービンの非回転翼形部のダブテール取付け面からなるグループから選択される、請求項１に記載のプロセス。
【請求項１１】
前記改修は、前記表面の前記ホーニング仕上げを含み、前記表面のホーニング仕上げは、研磨材料を使用して前記表面を機械加工することをさらに含む、請求項１０に記載のプロセス。
【請求項１２】
前記改修は、前記表面のホーニング仕上げを含み、前記表面のホーニング仕上げは、非研磨材料を使用して前記表面を機械加工することをさらに含む、請求項１０に記載のプロセス。
【請求項１３】
前記非研磨材料を使用して表面を機械加工することは、前記表面の裂け目に材料を堆積させることをさらに含む、請求項１２に記載のプロセス。
【請求項１４】
前記裂け目は、補強されていないマトリックスプライ及び繊維強化プライからなるグループから選択されるプライによって形成される、請求項１３に記載のプロセス。
【請求項１５】
前記表面の裂け目に材料を堆積させることは、前記表面の摩擦係数を低減させる、請求項１３に記載のプロセス。
【請求項１６】
前記表面粗さは、３ミクロン未満である、請求項１に記載のプロセス。
【請求項１７】
前記表面粗さは、１ミクロンから２ミクロンの間である、請求項１に記載のプロセス。
【請求項１８】
前記プロセスは、製造プロセスである、請求項１に記載のプロセス。
【請求項１９】
前記プロセスは、修理プロセスである、請求項１に記載のプロセス。
【請求項２０】
前記改修表面は、実質的に繊維を欠いている、請求項１に記載のプロセス。
【請求項２１】
前記改修表面は、約０．０１５重量％のホウ素、約０．０５重量％から約０．１５重量％の炭素、約２０重量％から約２４重量％のクロム、約３重量％の鉄、約０．０２重量％から約０．１２重量％のランタン、約１．２５重量％のマンガン、約２０重量％から約２４重量％のニッケル、約０．２重量％から約０．５重量％のケイ素、約１３重量％から約１５重量％のタングステン、及び残部コバルトの組成物を有する堆積材料を含む、請求項１に記載のプロセス。
【請求項２２】
請求項１に記載の方法で製作され、前記改修表面を有する、セラミックマトリックス複合材料ガスタービン部品。
【請求項２３】
セラミックマトリックス複合材料ガスタービン部品を製作するプロセスであって、
前記セラミックマトリックス複合材料ガスタービン部品の高温ガス経路に沿ってシールスロット内に配置された表面を改修して、３ミクロン未満の表面粗さを有する改修表面を製作するプロセスと、
シールを前記シールスロット内に配置するプロセスと、
を含み。
前記改修表面は、実質的に繊維を欠いており、
前記改修は、前記表面に補強されていないマトリックスプライを施工する、前記表面にケイ素を蒸着する、前記表面をホーニング仕上げする、前記表面にろう付けペースを施工する、又はこれらを組み合わせたものからなる手法のグループから選択される、
ことを特徴とするプロセス。
【請求項２４】
６ミクロン未満の表面粗さを有する改修表面を含む、セラミックマトリックス複合材料ガスタービン部品であって、
前記改修表面は、前記セラミックマトリックス複合材料ガスタービン部品の表面に施工された補強されていないマトリックスプライ、前記表面に蒸着されたケイ素、ホーニング仕上げ表面、前記表面に施工されたろう付けペースト、及びこれらを組み合わせたものから成るグループから選択される、ガスタービン部品
【請求項２５】
セラミックマトリックス複合材料表面をホーニング仕上げするプロセスであって、
非研磨材料を準備するプロセスと、
前記非研磨材料を前記セラミックマトリックス複合材料表面に隣接して配置するプロセスと、
前記非研磨材料の少なくとも一部を、少なくとも約３００のホーニング仕上げサイクルを実行することで前記セラミックマトリックス複合材料表面の裂け目に堆積させるプロセスと、
を含み、前記ホーニング仕上げサイクルの各々は、非研磨材料又はセラミックマトリックス複合材料表面の少なくとも一方を他方に対して移動させることを含む、ことを特徴とするプロセス。
【請求項２６】
約５００から約１０，０００のホーニング仕上げサイクルを実行するプロセスをさらに含む、請求項２５に記載のプロセス。
【請求項２７】
前記非研磨材料の堆積は、前記セラミックマトリックス複合材料表面の摩擦係数を低減する、請求項２５に記載のプロセス。
【請求項２８】
前記非研磨材料の堆積は、前記セラミックマトリックス複合材料の表面粗さを小さくする、請求項２５に記載のプロセス。
【請求項２９】
前記非研磨材料の堆積は、前記セラミックマトリックス複合材料表面のコンプライアンスを高くする、請求項２５に記載のプロセス。
【請求項３０】
華氏約４５０度から１２００度の間のホーニング仕上げ温度を提供するプロセスをさらに含む、請求項２５に記載のプロセス。
【請求項３１】
前記ホーニング仕上げ温度が高くなると、少ない数の前記ホーニング仕上げサイクルで前記セラミックマトリックス複合材料表面の摩擦係数が低減する、請求項３０に記載のプロセス。
【請求項３２】
約４０，０００ｐｓｉから約８０，０００ｐｓｉの間のホーニング接触圧を提供するプロセスをさらに含む、請求項２５に記載のプロセス。
【請求項３３】
前記ホーニング接触圧が高くなると、少ない数の前記ホーニング仕上げサイクルで前記セラミックマトリックス複合材料表面の摩擦係数が低減する、請求項３２記載のプロセス。
【請求項３４】
前記ホーニング仕上げサイクルの各々は、約０．０００５インチから０．０４０インチの間のホーニング仕上げ変位を含む、請求項２５に記載のプロセス。
【請求項３５】
前記非研磨材料は、ニッケル基合金を含む、請求項２５に記載のプロセス。
【発明の詳細な説明】
【技術分野】
【０００１】
本発明は、ガスタービン部品、及びガスタービン部品を製作する方法に関する。より具体的には、本発明は、セラミックマトリックス複合材料ガスタービン部品及びセラミックマトリックス複合材料ガスタービン部品を製作する方法に関する。
【背景技術】
【０００２】
特定のセラミックマトリックス複合材料（ＣＭＣ）は、被覆繊維で強化されたセラミックマトリックスを有する組成物を含む。この組成物は、強固かつ軽量で耐熱性があり様々な異なるシステムへの適用が可能である。しかしながら、例えば、タービン部品のシールスロット領域での露出繊維は、機械加工が難しくシーリングに必要な表面仕上げを行うことが困難である。
【０００３】
タービン部品がガスタービンの高温ガス経路内にある場合、シールスロット領域は、高温作動温度にさらされる可能性がある。この領域の高温下の露出繊維は、望ましいものではなく部品寿命が短くなる可能性がある。
【先行技術文献】
【特許文献】
【０００４】
【特許文献１】米国特許第６，８２０，３３４号明細書
【発明の概要】
【発明が解決しようとする課題】
【０００５】
本技術分野においては、従来技術との比較で１つ又はそれ以上の改善点を示すプロセス及び物品が所望されることになる。
【課題を解決するための手段】
【０００６】
１つの実施形態において、セラミックマトリックス複合材料ガスタービン部品を製作するプロセスは、セラミックマトリックス複合材料ガスタービン部品の表面を改修して、６ミクロン未満の表面粗さの改修表面を製作するプロセスを含む。改修は、表面に補強されていないマトリックスプライを施工する、表面にケイ素を蒸着する、表面をホーニング仕上げする、表面にろう付けペースを施工する、又はこれらを組み合わせたものからなる手法のグループから選択される。
【０００７】
別の実施形態において、セラミックマトリックス複合材料ガスタービン部品を製作するプロセスは、セラミックマトリックス複合材料ガスタービン部品の高温ガス経路に沿ってシールスロット内に配置された表面を改修して、３ミクロン未満の表面粗さを有する改修表面を製作するプロセスと、シールをシールスロット内に配置するプロセスとを含む。改修表面は、実質的に繊維を欠いている。改修は、表面に補強されていないマトリックスプライを施工する、表面にケイ素を蒸着する、表面をホーニング仕上げする、表面にろう付けペースを施工する、又はこれらを組み合わせたものからなる手法のグループから選択される。
【０００８】
別の実施形態において、６ミクロン未満の表面粗さを有する改修表面を含む、セラミックマトリックス複合材料ガスタービン部品である。改修表面は、セラミックマトリックス複合材料ガスタービン部品の表面に施工された補強されていないマトリックスプライ、表面に蒸着されたケイ素、ホーニング仕上げ表面、表面に施工されたろう付けペースト、及びこれらを組み合わせたものから成るグループから選択される。
【０００９】
別の実施形態において、セラミックマトリックス複合材料表面をホーニング仕上げするプロセスは、非研磨材料を準備するプロセスと、非研磨材料をセラミックマトリックス複合材料表面に隣接して配置するプロセスと、非研磨材料の少なくとも一部を、少なくとも約３００のホーニング仕上げサイクルを実行することでセラミックマトリックス複合材料表面の裂け目に堆積させるプロセスとを含む、ホーニング仕上げサイクルの各々は、非研磨材料又はセラミックマトリックス複合材料表面の少なくとも一方を他方に対して移動させることを含む。
【００１０】
本発明の他の特徴及び利点は、例証として本発明の原理を示す添付図面を参照しながら、以下のより詳細な説明から明らかになるであろう。
【図面の簡単な説明】
【００１１】
【図１】本開示の実施形態による、ガスタービン部品を製作するプロセスの概略図。
【図２】本開示の実施形態による、マトリックスプライ改修されたガスタービン部品表面の概略図。
【図３】本開示の実施形態による、化学蒸着改修されたガスタービン部品表面の概略図。
【図４】本開示の実施形態による、ホーニング仕上げされたガスタービン部品表面の概略図。
【発明を実施するための形態】
【００１２】
可能な限り、図面全体を通じて同じ要素を示すために同じ参照符号が使用される。
【００１３】
ガスタービン部品及びガスタービン部品を製造するためのプロセスが提供される。本開示の実施形態は、例えば、本明細書に開示された１つ又はそれ以上の特徴を含んでいない概念に比較して、セラミックマトリックス複合材料部品の機械加工性が向上する、セラミックマトリックス複合材料部品の寿命期間が長くなる、露出繊維の数を増やすことなくセラミックマトリックス複合材料部品を修理する方法を提供する、セラミックマトリックス複合材料繊維の高温ガス経路雰囲気への露出を低減する、セラミックマトリックス複合材料繊維の酸化を低減する、小さな表面粗さを提供する、漏洩を低減する、シール損耗を低減する、繊維被覆損傷を低減する、及びこれらを組み合わせたものを提供するものである。
【００１４】
図１を参照すると、１つの実施形態において、プロセス１００は、ＣＭＣガスタービン部品１１０等のセラミックマトリックス複合材料（ＣＭＣ）部品を製作するための製造プロセスを含む。別の実施形態において、プロセス１００は、小さな表面粗さの改修された表面１１３を製作するために、ＣＭＣガスタービン部品１１０の表面１１１を改修するプロセスを含む。１つの実施形態において、プロセス１００は、改修表面１１３を製作してＣＭＣ部品の寿命期間を延ばすための修理プロセスを含む。ＣＭＣガスタービン部品１１０の表面１１１の改修プロセスは、限定されるものではないが、例えば、表面１１１上に補強されていないマトリックスプライ２０１を施工すること（図２）、表面１１１上に材料を堆積させること（図３）、表面１１１をホーニング仕上げすること（図４）、表面１１１にろう付けペーストを施工すること、又はこれらの組み合わせである任意の適切な手法を含む。プロセス１００では、用語「ホーニング仕上げ（ｈｏｎｉｎｇ）」は、表面１１１のホーニング仕上げ、バニシ仕上げ、及び／又は研磨を包含する。小さな表面粗さに関する適切な数値は、限定されるものではないが、６ミクロン未満、３ミクロン未満、約３と約６ミクロンの間、２ミクロン未満、約１ミクロンと約３ミクロンの間、約１ミクロンと約２ミクロンの間、又はこれらの任意の組み合わせ、部分的組み合わせ、又は部分的範囲の表面粗さである。
【００１５】
表面１１１は、例えば、限定されるものではないが、高温ガス経路部品表面、タービンシュラウド表面、シーリング表面、シールスロット表面、スラッシュ面シールスロット表面、ＣＭＣガスタービン部品１１０のダンパーピン用ダンパーキャビティ表面、ＣＭＣガスタービン１１０のダブテール取付け面上の表面、露出ＣＭＣ繊維を有することができる任意の他の部品又は特徴部の表面、又はこれらの組み合わせ等の、露出ＣＭＣ繊維を有することができる任意の表面を含む。例えば、１つの実施形態において、表面１１１は、ＣＭＣガスタービン部品１１０の高温ガス経路に沿ってシールスロット表面を含む。別の実施形態において、表面１１１は、シールスロット内に位置決めされたシールを含む。さらに他の実施形態において、表面１１１は、ＣＭＣガスタービン回転又は非回転翼形部のダブテール取付け面を含む。
【００１６】
表面１１１の適切な材料としては、限定されるものではないが、ＣＭＣ材料、ニッケル基合金、又はこれらの組み合わせを含む。１つの実施例において、ニッケル基合金は、約０．０１５重量％のホウ素、約０．０５重量％から約０．１５重量％の炭素、約２０重量％から約２４重量％のクロム、約３重量％の鉄、約０．０２重量％から約０．１２重量％のランタン、約１．２５重量％のマンガン、約２０重量％から約２４重量％のニッケル、約０．２重量％から約０．５重量％のケイ素、約１３重量％から約１５重量％のタングステン、及び残部コバルトの組成を有する。別の実施例において、ニッケル基合金は、約１９重量％から約２１重量％の間のクロム、約１５重量％のタングステン、約９重量％から約１１重量％の間のニッケル、約３重量％の鉄、約１重量％から約２重量％の間のマンガン、約０．４０重量％のケイ素、約０．０３０重量％の硫黄、及び残部コバルトの組成を有する。
【００１７】
改修表面１１３は、小さな表面粗さの任意の適切な表面を含む。１つの実施形態において、改修表面１１３の組成は、表面１１１と同じか又は実質的に同じである。他の実施形態において、改修表面１１３は、その上に材料３０１が堆積された表面１１１を含む。表面１１１上に堆積するのに適する１つの材料はケイ素である。表面１１１上に堆積するのに適する他の材料としては、限定されるものではないが、約０．０１５重量％のホウ素、約０．０５重量％から約０．１５重量％の炭素、約２０重量％から約２４重量％のクロム、約３重量％の鉄、約０．０２重量％から約０．１２重量％のランタン、約１．２５重量％のマンガン、約２０重量％から約２４重量％のニッケル、約０．２重量％から約０．５重量％のケイ素、約１３重量％から約１５重量％のタングステン、及び残部コバルトの組成の材料；約５０重量％から約５５重量％の間のニッケル、約１７重量％から約２１重量％の間のクロム、約２．８０重量％から約３．３０重量％の間のモリブデン、約０．３５重量％のマンガン、約０．３５重量％のケイ素、約０．０８重量％の炭素、及び残部鉄の組成の材料；及びこれらを組み合わせた材料である。別の実施形態において、材料３０１は、表面１１１内の繊維プライの裂け目に堆積され、改修表面１１３を製作して摩擦係数、表面粗さ、シール摩損、又はこれらを組み合わせたもの低減するようになっている。
【００１８】
図２を参照すると、１つの実施形態において、補強されていないマトリックスプライ２０１を施工することは、ＣＭＣガスタービン部品１１０のシーリング表面に任意の適切な数のマトリックスだけのプライをレイアップすることを含む。マトリックスだけのプライの適切な数は、例えば、少なくとも３プライ、少なくとも４プライ、少なくとも５プライ、３から５の間のプライ、又はこれらの任意の組み合わせ、部分的組み合わせ、又は部分的範囲の数である。本明細書で用いる場合、用語「マトリックスだけ（ｍａｔｒｉｘ−ｏｎｌｙ）」は、例えば、繊維が無い又は実質的に無いことで、補強されていないことを指す。別の実施形態において、ＣＭＣガスタービン部品１１０に施工されている補強されていないマトリックスプライ２０１は、シーリング表面と一体化する。例えば、別の実施形態において、補強されていないマトリックスプライ２０１をＣＭＣガスタービン部品１１０に絡みあわせて（ｉｎｔｅｒｌａｃｉｎｇ）ＣＭＣガスタービン部品１１０の一体化部分を形成する。
【００１９】
図３を参照すると、１つの実施形態において、表面１１１上への材料３０１の堆積は、材料３０１の蒸着、例えば化学蒸着（ＣＶＤ）又は物理蒸着（ＰＶＤ）を含む。別の実施形態において、ケイ素は、大気ＣＶＤ、低圧ＣＶＤ、超真空ＣＶＤ、プラズマ助長又はプラズマ強化ＣＶＤ、ハイブリッド物理−化学ＣＶＤ、拡散、又はこれらを組み合わせたもの用いてシールスロットキャビティの表面１１１上に堆積される。
【００２０】
図４を参照すると、１つの実施形態において、表面１１１のホーニング仕上げは、研磨材料及び／又は非研磨材料を用いて表面１１１を機械加工してホーニング仕上げ表面４０１を形成することを含む。研磨材料の例としては、限定されるものではないが、コランダム、炭化ケイ素、立方晶窒化ホウ素、ダイヤモンド、及びこれらを組み合わせた粒を含有する研磨石を含む。１つの実施形態において、表面１１１を研磨材料でホーニング仕上げすることは、振動ダイヤモンドを使用して、シールスロット内の表面１１１の粗さを小さくしてホーニング仕上げ表面４０１を形成することを含む。非研磨材料の例としては、限定されるものではないが、約０．０１５重量％のホウ素、約０．０５重量％から約０．１５重量％の炭素、約２０重量％から約２４重量％のクロム、約３重量％の鉄、約０．０２重量％から約０．１２重量％のランタン、約１．２５重量％のマンガン、約２０重量％から約２４重量％のニッケル、約０．２重量％から約０．５重量％のケイ素、約１３重量％から約１５重量％のタングステン、及び残部コバルトの組成のニッケル基合金；約１９重量％から約２１重量％の間のクロム、約１５重量％のタングステン、約９重量％から約１１重量％の間のニッケル、約３重量％の鉄、約１重量％から約２重量％の間のマンガン、約０．４０重量％のケイ素、約０．０３０重量％の硫黄、及び残部コバルトの組成のニッケル基合金；他のニッケル基超合金、及びこれらを組み合わせたものを含む。非研磨材料を用いた表面１１１のホーニング仕上げは、補強されていないマトリックスプライ２０１及び／又は繊維強化プライの裂け目に材料を堆積させ、表面粗さを小さくする及び／又は表面１１１のコンプライアンスを高くする。他の実施形態において、例えば、回転又は非回転翼形部のダブテール取付け面等の表面１１１上へ非研磨材料を堆積させると、表面１１１の摩擦係数が低減する。
【００２１】
１つの実施形態において、表面１１１のホーニング仕上げは、少なくとも華氏約４００度、華氏約４００度から約１３００度の間、華氏約４５０度から約１２００度の間、華氏約５５０度から約１２００度の間、華氏約５５０度から約８５０度の間、華氏約８５０度から約１２００度の間、華氏約１０００度から約１２００度の間、又はこれらの任意の組み合わせ、部分的組み合わせ、又は部分的範囲のホーニング仕上げ温度を伴う。ホーニング仕上げ温度が高くなると、表面１１１のホーニング仕上げで形成される改修表面１１３の摩擦係数が小さくなる。別の実施形態において、表面１１１のホーニング仕上げは、少なくとも約３０，０００ｐｓｉ、約３０，０００ｐｓｉから約１００，０００ｐｓｉの間、約４０，０００ｐｓｉから約８０，０００ｐｓｉの間、約６０，０００ｐｓｉから約８０，０００ｐｓｉの間、約７０，０００ｐｓｉから約８０，０００ｐｓｉの間、又はこれらの任意の組み合わせ、部分的組み合わせ、又は部分的範囲のホーニング仕上げ接触圧を伴う。ホーニング仕上げ接触圧は、接触面積で除算した表面１１１上の垂直力である。別の実施形態において、表面１１１のホーニング仕上げは、約０．０００１から約０．０５０インチの間、約０．０００１から約０．０４０インチの間、約０．０００５から約０．０４０インチの間、約０．００１から約０．０４０インチの間、又はこれらの任意の組み合わせ、部分的組み合わせ、又は部分的範囲のホーニング変位を伴う。ホーニング仕上げ変位は、研磨材料又は非研磨材料と表面１１１との間の相対移動である。
【００２２】
ホーニング仕上げサイクル数は、ホーニング仕上げ温度、ホーニング仕上げ接触圧、及び／又はホーニング仕上げ変位に基づいて選択される。１つの実施例において、ホーニング仕上げ温度及び／又はホーニング仕上げ接触圧が高くなると、少ないホーニング仕上げサイクル数で同じ又は実質的に同じ表面１１１の摩擦係数がもたらされる。他の実施例において、ホーニング仕上げサイクル数は、ホーニング仕上げ変位のばらつきに伴って変化する。適切なホーニング仕上げサイクル数は、少なくとも約３００サイクル、少なくとも約５００サイクル、約１００から約１０，０００サイクルの間、約３００から約１０，０００サイクルの間、約５００から約１０，０００サイクルの間、又はこれらの任意の組み合わせ、部分的組み合わせ、又は部分的範囲のサイクルである。
【００２３】
ＣＭＣガスタービン部品１１０の表面１１１の改修により、露出ＣＭＣ繊維が低減するか又は除外される。１つの実施形態において、改修は、補強されていないマトリックスプライ２０１の施工、ケイ素３０１の蒸着、ろう付けペーストの施工、又は独立した露出表面をもたらす任意の他の適切な手法によって表面１１１上に独立した露出表面をもたらす。別の実施形態において、独立した露出表面は、例えば、限定されるものではないが、表面１１１のホーニング仕上げ、放電加工（ＥＤＭ）、又はこれらの組み合わせ等の任意の適切な精密仕上げ手法で精密仕上げされる。代替的な実施形態において、表面１１１のホーニング仕上げは、ＣＭＣ繊維の露出部を除去して、独立した露出表面をもたらすことなく表面１１１上の露出ＣＭＣ繊維を低減するか又は除外する。
【００２４】
露出ＣＭＣ繊維を低減又は除外することで、プロセス１００は、ＣＭＣ繊維及び／又は露出ＣＭＣ繊維を欠いている又は実質的に欠いている改修表面１１３を形成する。１つの実施形態において、改修表面１１３は、ＣＭＣガスタービン部品１１０の表面粗さを小さくするか、ＣＭＣ繊維の高温酸素雰囲気への露出を低減して繊維被覆応力を低減するか、又はこれらを組み合わせたものを提供する。別の実施形態において、改修表面１１３の小さな表面粗さによって、高度の表面仕上げを実現する機械加工が容易になる。別の実施形態において、小さな表面粗さ及び／又は高度な表面仕上げにより、部品の漏れ率が低減し、機械切削が低減し、耐シール摩耗性が向上し、又はこれらを組み合わせたものが提供される。加えて、１つの実施形態において、表面１１１の改修により、硬質ＣＭＣ接合面と延性シールとの間の結合部の摩耗が低減し、ＣＭＣガスタービン部品１１０のマトリックス内の遊離ケイ素とシールの金属との間の反応が阻止される。
【００２５】
本発明は、１つ又はそれ以上の実施形態を参照して説明されているが、当業者であれば、本発明の範疇から逸脱することなく、種々の変更を行い得ること及びその要素を均等物に置き換え得ることを理解できるはずである。加えて、本発明の本質的な範囲から逸脱することなく、特定の状況又は物的事項を本発明の教示に適合するように多くの修正を行うことができる。従って、本発明は、本発明を実施するために企図される最良の形態として開示した特定の実施形態に限定されるものではなく、また本発明は、添付の特許請求の範囲の技術的範囲内に属する全ての実施形態を包含することを意図している。
【符号の説明】
【００２６】
１００  プロセス
１１０  ＣＭＣガスタービン部品
１１１  表面
１１３  改修表面
【図１】
2016006319.tif 000003
【図２】
2016006319.tif 000004
【図３】
2016006319.tif 000005
【図４】
2016006319.tif 000006
【外国語明細書】
2016006319000001.pdf